FR 2672370 A1 19920807 FR 9101193 A 19910201 1 - La présente invention concerne un procédé de fabrication d'un réservoir métallique résistant, capable de supporter des pressions éLevées et présentant un poids unitaire faible. Le procédé décrit dans la présente invention permet de fabriquer une structure légère avec un faible prix de revient et une réalisation rapide, et autorise une adaptation aisée des structures ou auto- adaptation. Ce procédé est appliqué à un réservoir dont La gaine interne est constituée par un tube métallique. La demande de brevet FR-90/14 490 décrit un procédé de fabrication d'un réservoir métallique agencé de façon à concilier une relative légèreté tout en conservant une résistance à la pression identique ou supérieure à la résistance des réservoirs conventionnels. La fabrication de tels tubes nécessite l'utilisation de moule très lourd et donc des investissements importants, un moule étant adapté spécifiquement à une structure donnée, et la durée de fabrication, en outre, est relativement longue. Une autre façon de procéder consiste à utiliser des bandes métalliques et à les enrouler héLicoldalement de façon à obtenir une zone cylindrique ondu Lée Cette opération présente l'inconvénient d'être très lente. Le procédé décrit selon la présente invention évite une grande partie de ces écueils. 2 - L'idée esssentielle qui est développée dans la présente invention est d'utiliser un tube thermoplastique renforcé, décrit précédemment dans le brevet FR-2 553 860, comme moule pour onduler un réservoir métallique, le tube et son moule restant imbriqués l'un dans l'autre après fabrication, le tube métallique étant situé à l'intérieur du moule. Le produit de départ est donc le tube ondulé de base, accessible avec des formes d'ondes diverses et peu coûteux lorsqu'il s'agit d'un tube thermoplastique, mais extrêmement onéreux lorsqu'il s'agit d'un tube métallique. Le gain obtenu grâce à l'invention résulte du fait que l'on s'affranchit de l'utilisation de tubes ondulés métalliques préformés par les moyens de fabrication habituels. En effet, on peut fabriquer des tubes thermoplastiques de longueur choisie, modulables en fonction de la structure demandée plus facilement et de façon moins onéreuse que les moules habituellement utilisés pour former les réservoirs métalliques et moins souples au niveau du réglage. Le procédé décrit par la suite, offre de plus l'avantage de permettre une auto-adaptation des formes du réservoir à son utilisation future, lui conférant ainsi un maximum de résistance. La structure ainsi constituée selon notre invention, présente l'avantage d'offrir un poids unitaire compris entre la moitié et le sixième de celui des récipients conventionnels en acier tout en préservant une résistance à la pression identique à celle des bouteilles de technologie classique. Le procédé de fabrication du réservoir selon la présente invention comprend en combinaison les étapes suivantes: a) on réalise un tube ondulé, tel un tube en thermoplastique, sensiblement cylindrique de longueur adaptée à la structure finale, b) on renforce circonférentiellement ledit tube en garnissant sur au moins une partie de leur hauteur H les portions externes creuses dudit tube ondulé sensiblement cylindrique d'un élément de renfort circonférentiel, 3 - c) on place à l'intérieur du tube ainsi armé ou renforcé un réservoir métallique cylindro-hémisphérique ou cylindro-ellipsoldal pourvu d'une zone cylindrique qui correspond en longueur et diamètre à la longueur dudit tube ondulé armé, d) on dépose sur l'extérieur de l'ensemble constitué du tube armé et du réservoir métallique, à l'exception des ouvertures, un moyen de résistance à la traction longitudinale ou renfort longitudinal, e) on fait fluer par déformation plastique sous l'effet d'une pression interne le matériau du réservoir métallique de façon à ce qu'il prenne une forme lui permettant de résister à la pression en prenant appui sur le renfort circonférentiel du tube ondulé et le renfort longitudinal déposé lors de l'étape d). La réalisation de l'étape b) peut être effectuée lors de la fabrication du réservoir, ou de façon indépendante, sur un tube thermoplastique continu, que l'on découpe ensuite à la longueur correspondant à la zone cylindrique du réservoir à créer. Selon des modalités préférées de réalisation, dont certaines peuvent être réalisées simultanément: le réservoir métallique employé est en métal à haut allongement plastique On peut utiliser, par exemple, de l'acier inox, de l'acier ordinaire ou un alliage léger, l'élément de renfort circonférentiel peut être une résine stabilisable renforcée de fibres, dans ce cas, on soumet le tube ainsi armé sur au moins une partie de sa longueur à un traitement permettant la stabilisation de la composition stabilisable, la résine est par exemple une résine photoréticulable et l'étape de stabilisation est réalisée en exposant ledit ensemble à l'action d'une lampe génératrice de rayonnement ultra-violet. La résine est, par exemple, une résine thermoréticulable et l'ensemble est maintenu à l'étape de stabilisation dans des conditions permettant à la réticulation de se produire. La résine est, par exemple, une résine thermodurcissable et la stabilisation est réalisée par chauffage dudit ensemble jusqu'à 4 - une température permettant le durcissement de la résine. Les moyens de résistance à la traction longitudinale ou renfort longitudinal de la zone cylindrique, qui assurent également le soutien des fonds, sont constitués de fibres déposées sur la structure externe du réservoir par bobinage héLicoldal ou polaire, et/ou d'une tresse mise en place sur la structure externe du réservoir. Le renfort longitudinal est, par exemple, constitué d'une mèche d'aramide imprégnée d'élastomère thermoplastique, les extrémités de la mèche étant fixées par collage aux extrémités du réservoir. Après l'étape b), on peut déposer, par exemple, une gaine de matériau substantiellement non perméable à ladite résine, de manière à maintenir celle-ci sensiblement en place dans lesdites portions externes creuses du tube ondu Lé, avant de procéder à l'étape d) De cette façon, le traitement de stabilisation peut être effectué après l'étape de bobinage et avant l'étape de mise en forme ou f Luage du métal La gaine déposée éventuellement peut être un simple enroulement héLicoïdal d'une bande de matériau plastique ou éLastomérique dont l'épaisseur peut être faible, puisque cette bande, après durcissement de la résine n'a normalement plus de rôle à jouer. Au moins une extrémité du réservoir est pourvue d'un système permettant la communication avec l'extérieur ou la fermeture étanche. On peut éventuellement garnir extérieurement le réservoir ainsi obtenu d'une couche protectrice, par exemple en projetant une solution d'un élastomère thermoplastique après l'étape au cours de laquelle on dépose le renfort longitudinal. Afin de renforcer La protection du réservoir, on peut placer ce dernier dans une enveloppe protectrice constituée, par exemple, par un conteneur en carton ondu Lé, l'espace entre la boite et le réservoir étant rempli d'une composition expansible à base de résine phénolique. Le réservoir ainsi obtenu par le procédé de fabrication décrit précédemment est composé d'une gaine interne métallique consti- tuée de deux fonds séparés par un corps ou zone cylindrique ondulée et assemblés audit corps cyl Vndrique, lesdits fonds étant munis d'au moins une ouverture et de moyens de fermeture ou de communication avec l'extérieur (lesdits moyens pouvant être des vannes ou un bouchon et une vanne), et des moyens de résistance à la traction longitudinale. Il est caractérisé en ce que la gaine interne métallique de la zone cylindrique comporte des ondulations, les ondes de ladite zone cylindrique ayant, de préférence, une forme circonférentielle. Le réservoir peut être utilisé notamment pour le stockage de fluide sous pression. Le renfort longitudinal peut être constitué de fibres mises en place de façon à ce que les fibres passent autour des pôLes de la bouteille, ou bobinage polaire, ou d'une tresse mise en place sur la structure externe du réservoir. L'invention sera mieux comprise et d'autres buts, caractéristiques, détails et avantages de celle-ci apparaîtront plus clairement au cours de la description explicative qui va suivre, faite en référence aux dessins schématiques annexés donnés uniquement à titre d'exemple, illustrant différents modes de réalisation de l'invention et dans lesquels: La figure 1 décrit un moule à paroi ondu Lée renforcée qui va servir à la mise en forme du réservoir métallique. La figure 2 représente une portion de la zone cylindrique ondu Lée du moule représenté à la figure 1, La figure 3 montre la disposition des éLéments au cours du processus de fabrication, La figure 4 montre une vue partielle de la paroi du réservoir métallique après mise en forme, et la figure 5 montre une structure légère ou réservoir telle qu'obtenu selon l'invention. La mise en oeuvre du procédé comporte l'utilisation d'un moule renforcé obtenu en mettant en oeuvre la méthode d'armage circonférentiel décrite dans la demande de brevet 90/14 490. La figure 1 montre un tube ondu Lé cylindrique armé 2 qui va servir de moule pour la mise en forme du réservoir métallique. 6 - Ledit tube est constitué en matériau thermoplast-que La surface externe dudit tube doit avoir une forme qui permet d'obtenir l'ondulation souhaitée finale. On peut uti Liser, par exemple, un tube ondu Lé en polypropy Lène. Le renfort longitudinal 7 est mis en place, comme nous le verrons dans la suite de la description du procédé, après assemblage du réservoir métallique à former dans Le moule. Plus précisément, la figure 2 montre la portion dudit tube cylindrique ondulé armé constituant le moule La méthode permettant d'obtenir une telle structure est décrite dans la demande de brevet /14 490 Elle comprend une opération d'armage circonférentiel qui consiste à remplir les portions creuses 2 a, 2 b du tube ondulé à l'aide de résine armée de fibres 8, suivie d'une étape de traitement de stabilisation de la composition comprenant des fibres de renforcement. Les caractéristiques données par la suite sont un rappel, ces dernières ayant été vues dans la demande de brevet FR-90/14 490. La section axiale du tube ondulé est constituée de portions de cercle successives 11, 13, ces portions de cercle peuvent être séparées ou non par des portions 12 sensiblement rectilignes vues en coupe, et correspondant à des zones sensiblement coniques en représentation spatiale. Les formes constituées par les portions creuses et en relief successives peuvent constituer des anneaux successifs ou adopter une forme héLicoldale. On ne sortira pas de la présente invention si l'on utilise une structure de type "accordéon" Dans ce cas, la portion creuse pourra être garnie sur sensiblement toute sa hauteur De la même façon, l'ondulation pourra être sinusoldale ou approchante. Dans la suite de la description, on appelle armage circonférentiel, l'opération qui permet de déposer l'élément de renfort circonférentiel dans le creux externe des ondulations du tube et armage longitudinal, l'opération par laquelle on dépose les moyens de résistance à la traction longitudinale. -7- La figure 3 montre L'agencement des différents éLéments utilisés pour obtenir La structure creuse dont La gaine interne est en méta L par La méthode exposée dans La suite de ce brevet. Se Lon Le procédé de L'invention, on uti Lise deux structures indépendantes: une structure méta L Lique 31, ou réservoir, et une structure constituée d'un morceau de tube ondu Lé thermop Las- tique armé 32, te L que Le tube 2 de La figure 2 décrit précédemment. 1) Une des possibilités d'obtenir La structure méta L Lique ou réservoir 31, est d'associer un tube mince méta L Lique Lisse 37 et deux fonds hémisphériques 38, 39 de même épaisseur. Les fonds 38 et 39 ont une forme e L Lipsoida Leou hémisphérique. La gaine étanche des fonds 38, 39 pourra être avantageusement de La même nature que ce L Le du tube méta L Lique 37 constituant La zone cylindrique du réservoir, bien qu'e L Le puisse être d'une nature différente L'uti Lisation de produits de même nature pour La gaine des fonds et ce L Le du tube méta L Lique permet une soudure étanche qui présente des qua Lités mécaniques équivalentes à ce L Les de La Longueur courante. Les fonds 38, 39 peuvent être réa Lisés par estampage, thermoformage, injection, ou tout autre procédé habitue L. On équipe ensuite Les zones extrêmes du réservoir avec une vanne 35 et un bouchon 36 te Ls que ceux normalisés pour Le stockage des gaz Liquéfiés ou des gaz comprimés. Les extrémités du réservoir peuvent aussi être équipées avec deux vannes On peut aussi avoir une vanne à une extrémité, L'autre étant totalement Lisse. On uti Lise un réservoir méta L Lique cylindrique dont Le diamètre externe est de préférence très Légèrement inférieur au diamètre interne du tube ondu Lé armé. 2) On uti Lise comme mou Le La structure 32 précédemment décrite EL Le est constituée, par exemp Le, d'un morceau de tube ondu Lé 32 thermoplastique armé. 3) On assemb Le ensuite Le réservoir méta L Lique 31 et Le tube ondu Lé 8 - armé 32, le tube ondu Lé armé 32 entoure le réservoir métallique 31 sur la plus grande partie de la longueur de sa partie cylindrique. On peut éventuellement effectuer Le traitement de stabilisation de la résine servant à lier les fibres, l'ensemble constituant le renfort circonférentiel du tube thermoplastique, après l'assemblage des deux structures. 4) On dote l'ensemble formé par le réservoir et le tube ondu Lé armé d'une résistance à la pression longitudinale interne, en armant longitudinalement ledit ensemble, en déposant un renfort longitudinal ( 34) sur l'extérieur dudit ensemble, à l'exception des ouvertures. L'opération d'armage longitudinal s'effectue de la façon suivante. On positionne l'ensemble du réservoir et du tube ondu Lé armé sur une machine d'enroulement, au moyen de Laque L Le on dépose Le renfort longitudinal 34. Le renfort longitudinal 34 peut être constitué de fibres déposées sur la structure par bobinage polaire ou par une tresse mise en place sur L'ensemble du réservoir. Un des rôLes du renfort Longitudina L est de permettre à La structure de résister à La traction Longitudina Le Lors de la mise sous pression du réservoir méta L Lique au cours de L'opération de mise en forme. Ledit renfort Longitudinal peut être une couche de po Lyaramide (Kevlar ou Twaron) préimprégné d'un élastomère thermoplastique du type Styrène-Isopropène-Styrène partiellement hydrogéné de O 2 mm d'épaisseur. Les mèches ainsi déposées sont collées aux extrémités du réservoir par ajout de quelques gouttes d'un solvant de l'élastomère, Le solvant peut être du trich Loéthy Lène. Tout autre moyen assurant un arrêt fiab Le des mèches peut être utilisé. ) L'ensemble réservoir et tube ondu Lé armé emboités et armés Longitudinalement étant constitué, on procède à L'opération de mise en forme ou f Luage de La gaine interne métallique Pour ce faire, on raccorde L'une des vannes du réservoir à des moyens de mise en pression. Ces moyens peuvent être, par exemp Le, une source d'eau sous pression dont on fait progressivement monter La pression. Le comportement du matériau constituant La gaine méta L Lique ou structure méta L Lique Lors de L'opération de formage est décrit par L'exemp Le chiffré suivant. Au cours de cette opération, l'a Limentation en f Luide se fait sous pression à débit constant On observe tout d'abord une montée rapide en pression jusqu'à La Limite élastique du méta L. Dans Le cas d'un réservoir constitué d'une tôLe d'acier de 1 mm d'épaisseur et de 240 mm de diamètre, de résistance élastique 5000 Bars et de résistance à La rupture 6000 Bars, La Limite élastique se trouve atteinte Lorsque La pression se situe aux alentours de 40 bars. Au-de Là de La va Leur de La Limite élastique, La pression monte Lentement et La tôLe d'acier se déforme simultanément pour adopter une forme du tube ondu Lé, sur toute La Longueur de La partie cylindrique La tôLe d'acier vient a Lors s'appliquer ou se p Laquer contre Le renfort Longitudina L au niveau des fonds. La zone de raccordement, à savoir La zone située entre Les fonds hémisphériques et La partie cylindrique du réservoir, adopte La forme mécaniquement La p Lus stab Le par auto-adaptation. Pendant Le processus de formage (P> 40 bars) et jusqu'à La fin de ce processus, La tôLe s'affine de façon considérable La fin du processus de formage se situe pour une va Leur de pression de L'ordre de 600 bars. L'épaisseur de La tôLe d'acier formée est proche de 1 mm dans La zone des fonds, et de 0,4 mm dans La zone cylindrique o L'acier a épousé étroitement La forme du renfort circonférentie L. La structure 32 ou tube thermoplastique ondu Lé ayant servi de mou Le de départ f Lue en servant de Lubrifiant pendant La phase de formage EL Le est coincée entre Le méta L en expansion et Le renfort composite. - Le réservoir obtenu par ce procédé est caractérisé par: une pression d'éclatement de 900 bars une pression interne d'utilisation courante de 300 bars ce qui correspond à une pression d'éclatement 18 fois plus élevée que la pression d'éclatement du produit de départ, à savoir le réservoir métallique. On obtient ainsi un réservoir dont la masse est de 2,1 kg, ce qui correspond environ au tiers de la masse d'un réservoir conventionnel ( 6 kg) pour une même capacité et ceci tout en conservant la même tenue à la pression d'éclatement La pression d'écrasement de ce réservoir est supérieure à 0,6 M Pa. La figure 4 montre de façon plus précise une partie de la paroi du réservoir méta Llique obtenue après mise en forme par le procédé précédemment décrit. Le tube métallique lisse 37 dans sa partie cylindrique a pris une forme ondulée 40, le tube thermoplastique 32 ondulé ayant servi de moule est coincé entre le tube métallique ondu Lé et les renforts circonférentiels 33. Au cours de l'opération de fluage, le tube thermoplastique a flué Son épaisseur n'est donc plus forcément homogène sur toute sa Longueur, il peut aussi présenter des zones pour Lesquelles il a pratiquement disparu Ceci n'a pas d'importance puisqu'il ne joue plus aucun rôLe. La référence 34 indique le renfort longitudinal déposé sur l'ensemble du réservoir obtenu par le procédé de fabrication décrit dans ce brevet. La figure 5 montre une structure légère ou réservoir 1 obtenue par le procédé de fabrication précédemment décrit Il est constitué d'une gaine métallique ondulée 40, de deux fonds 38, 39 situés aux extrémités de la zone cylindrique, lesdits fonds étant équipés de deux vannes 35, 36 situées aux extrémités du réservoir et des moyens de résistance à la traction longitudinale 34 ou renfort longitudinal La référence 33 désigne le renfort circonférentiel. 11 - Le renfort longitudinal a pour but de reprendre l'effet de fonds de la partie cylindrique ou tubulaire du réservoir La présence dudit renfort sur les fonds permet de diminuer l'épaisseur des fonds et ainsi d'alléger la structure. On peut éventuellement ajouter une protection supplémentaire en plaçant le réservoir ainsi constitué dans un conteneur, par exemple de carton ondu Lé, et garnir l'espace entre le conteneur et le réservoir d'une mousse qui présente un bon comportement en cas d'incendie, par exemple, une composition expansible à base de résine phénolique ou tout autre matériau remplissant la même fonction. L'ensemble conteneur et matériau constitue une enveloppe protectrice aux chocs et à l'échauffement de l'ensemble. De plus, cet agencement facilite le transport et le stockage du réservoir. On ne sortira pas de la présente invention si l'on utilise des compositions stabilisables déjà décrites dans la demande précédente FR 90/14 490 On peut employer, par exemple, une composition stabilisable chargée de fibres, un préimprégné thermodurcissable fibres de verre-résine époxy dans la proportion volumique 50 %/50 % ou un ruban de fibres de verres imprégné de polyamide 12 de 2 mm de Largeur et de 0,35 mm d'épaisseur Dans ce cas on procédera pour chacun au traitement adapté qui permet la stabilisation de la résine. L'invention n'est pas limitée à l'emploi d'une résine thermodurcissable particulière On pourra par exemple méLanger une résine avec son durcisseur pour imprégner les filaments qui serviront à garnir les portions externes creuses du tube ondu Lé, et chauffer ensuite On peut aussi réaliser une vulcanisation en garnissant les ondes de filaments préalablement imprégnés de latex additionné de soufre. On peut aussi utiliser une résine formo-phénolique, une résine méLamine-formaldéhyde, une résine urée-formaldéhyde, une résine époxyde, une résine polyester ou vinylester, ou une résine alkyde, ou -12 - mettre en place dans Les portions creuses du tube ondu Lé des mèches constituées d'un méLange de fibres renforçantes et de fibres thermoplastiques fusibles ou des fibres renforçantes garnies de poudre de résine thermoplastique fusible, puis, après enroulement, procéder à un traitement thermique permettant d'obtenir la fusion du thermoplastique avant de procéder au refroidissement assurant le durcissement de l'ensemble. Il est également possible de réchauffer la mèche comportant des fibres de renfort et la résine fusible, par exemple au moyen d'un chalumeau juste avant le point de pose de façon à fondre la résine juste avant de déposer la mèche imprégnée Le traitement thermique ultérieur devient alors inutile Le fait que le renforcement circonférenciel soit discontinu dans le sens axial du réservoir, et qu'il ne soit pas lié au renfort longitudinal, évite les phénomènes de micro fissuration. L'utilisation de composites à matrice thermoplastique, dans tous Les procédés décrits précédemment, peut présenter l'avantage de supprimer l'opération de stabilisation complémentaire après le bobinage, cette stabilisation pouvant être réalisée par refroidissement durant le bobinage lui-même. On ne sortirait pas du cadre de l'invention en utilisant tout tube ondu Lé présentant des caractéristiques qui permettent de mettre en oeuvre le procédé. L'homme de l'art sera en mesure d'imaginer, à partir de la description qui vient d'être donnée à titre illustratif et nullement limitatif, diverses variantes et modifications ne sortant pas du cadre de l'invention. 13 - REVENDICATIONS 1) Procédé de fabrication d'un réservoir métallique, caractérisé en ce que: a) on réalise un tube ondu Lé, tel un tube en thermoplastique, sensiblement cylindrique de longueur adaptée à la structure finale, b) on renforce circonférentiellement ledit tube en garnissant sur au moins une partie de leur hauteur H, les portions externes creuses dudit tube ondulé sensiblement cylindrique, d'un élément de renfort circonférentiel, c) on place à l'intérieur du tube ainsi armé un réservoir métallique cylindro-hémisphérique ou cylindro-ellipsoldal pourvu d'une zone cylindrique qui correspond en longueur et diamètre à la longueur dudit tube ondu Lé armé, d) on dépose sur l'extérieur de l'ensemble constitué par le tube armé et le réservoir métallique, à l'exception des ouvertures un renfort longitudinal, e) on fait fluer par déformation plastique sous l'effet d'une pression interne le matériau du réservoir de façon à ce qu'il prenne une forme lui permettant de résister à la pression en prenant appui sur le renfort circonférentiel du tube ondulé et le renfort longitudinal déposé lors de l'étape d). 2) Procédé selon la revendication 1, caractérisé en ce que l'on utilise un métal qui est un acier à haut allongement plastique. 3) Procédé selon la revendication 1, caractérisé en ce que l'on utilise un élément de renfort circonférentiel, tel une résine stabilisable renforcée de fibres, et on le soumet à un traitement permettant la stabilisation de la composition stabilisable. 4) Procédé selon la revendication 1, caractérisé en ce que l'on emploie une résine photoréticulable que l'on stabilise en exposant ledit ensemble à l'action d'une lampe génératrice de rayonnement ultra-violet. ) Procédé selon la revendication 1 dans lequel on utilise une résine thermoréticulable et on maintient l'ensemble à l'étape de 14 stabilisation dans des conditions permettant à la réticulation de se produire. 6) Procédé selon la revendication 1 dans lequel on emploie une résine thermodurcissable et on la stabilise par chauffage dudit ensemble jusqu'à une température permettant le durcissement de la résine. 7) Procédé selon l'une des revendications précédentes, caractérisé en ce que le renfort longitudinal est constitué d'une mèche d'aramide imprégné d'élastomère thermoplastique, les extrémités des mèches étant fixées par des points de collage aux pôles du réservoir. 8) Procédé selon la revendication 3, caractérisé en ce que l'on recouvre le tube flexible garni de ladite composition durcissable renforcée de fibres, d'une gaine de matériau substantiellement non perméable à ladite résine, de manière à maintenir celle- ci sensiblement en place dans lesdites portions externes creuses du tube ondulé, avant de procéder à l'armage longitudinal. 9) Procédé selon la revendication 8, caractérisé en ce que l'on effectue le traitement de stabilisation en même temps que le bobinage. ) Procédé selon l'une des revendications, dans lequel on équipe au moins une extrémité du réservoir d'un système permettant la communication avec l'extérieur ou la fermeture étanche. 11) Procédé selon l'une des revendications précédentes, dans lequel on place le réservoir dans une enveloppe protectrice. 12) Réservoir réalisé selon le procédé de la revendication 1, composé d'une gaine interne métallique constituée de deux fonds ( 38, 49) séparés par une zone cylindrique ondulée ( 40) et assemblés audit corps cylindrique, lesdits fonds étant munis d'au moins une ouverture et de moyens de fermeture ou de communication avec l'extérieur ( 35, 36) tels un bouchon ou une vanne situés sur lesdits fonds et de moyens de résistance à la traction longitudinale ( 34), caractérisé en ce que la gaine interne métallique de la zone cylindrique comporte des ondulations, les ondes de ladite zone - cylindrique ayant une forme circonférentielle ou héLicoldale à faible pas, les creux extérieurs ( 2 a, 2 b) des ondulations de ladite gaine interne étant garnis d'une composition comprenant des fibres de renforcement et en ce que les moyens de résistance à la traction longitudinale ( 34) sont placés sur l'ensemble de la structure externe du réservoir à l'exception des ouvertures. 13) Réservoir selon la revendication 12, utilisé pour le stockage de fluides sous pression. 14) Réservoir selon la revendication 12, caractérisé en ce que la composition est une résine époxy ou une résine thermodurcissable ou une résine thermoréticulable. ) Réservoir selon la revendication 12, caractérisé en ce que les moyens de résistance à la traction longitudinale sont des fibres bobinées de façon polaire ou hélicoldale à pas long et/ou une tresse mise en place sur la structure externe du réservoir.